(57)【要約】【課題】ベース基材の片面に導電性粘着層が積層され、ベース基材の他面に遮光性絶縁層が積層されてなる導電性シートに対し、カールし難さと良好な形状保持性並びに形状追随性とを付与する。【解決手段】ベース基材の片面に導電性粘着層が積層され、ベース基材の他面に遮光性絶縁層が積層されてなる導電性シートにおいて、ベース基材として、樹脂フィルムの両面に同種の金属層が形成された構造を有しているものを使用する。ここで、導電性シートの遮光性絶縁層表面が、１．０×１０８Ω／□以上の表面抵抗値と、８０％以下の光沢度と、１．０以上の光学濃度とを有する。【選択図】図１
2014058108.tif 000002
【特許請求の範囲】
【請求項１】
ベース基材の片面に導電性粘着層が積層され、ベース基材の他面に遮光性絶縁層が積層されてなる導電性シートであって、ベース基材が、樹脂フィルムの両面に同種の金属層が形成された構造を有している導電性シート。
【請求項２】
導電性シートの遮光性絶縁層表面が、１．０×１０８Ω／□以上の表面抵抗値と、８０％以下の光沢度と、１以上の光学濃度とを有する請求項１記載の導電性シート。
【請求項３】
導電性シートの遮光性絶縁層表面が、１．０×１０１０Ω／□以上の表面抵抗値と、４０％以下の光沢度と、１．２以上の光学濃度とを有する請求項１記載の導電性シート。
【請求項４】
ベース基材が、樹脂フィルムの両面にそれぞれ接着剤層を介して金属層を積層した構造を有している請求項１〜３のいずれかに記載の導電性シート。
【請求項５】
ベース基材を構成する樹脂フィルムの線膨張係数が１５〜１００ｐｐｍ／℃であり、金属層の線膨張係数が１２〜２５ｐｐｍ／℃である請求項１〜４のいずれかに記載の導電性シート。
【請求項６】
ベース基材を構成する樹脂フィルムと金属層との間の線膨張係数の差が、４０ｐｐｍ／℃以下である請求項５記載の導電性シート。
【請求項７】
ベース基材を構成する樹脂フィルムの引張弾性率（ＪＩＳ  Ｋ７１１３）が、０．３〜１５ＧＰａであり、金属層の引張弾性率が４５〜２００ＧＰａである請求項１〜６のいずれかに記載の導電性シート。
【請求項８】
ベース基材を構成する樹脂フィルムと金属層との間の引張弾性率（ＪＩＳ  Ｋ７１１３）差が、１００ＧＰａ以下である請求項７記載の導電性シート。
【請求項９】
ベース基材を構成する樹脂フィルム、導電性粘着層側の金属層の厚み、及び絶縁層側の金属層の厚みが、いずれも５〜２０μｍである請求項１〜８のいずれかに記載の導電性シート。
【請求項１０】
導電接着層側金属層の厚み[Mt1]と、樹脂フィルムの厚み[Bt]と、絶縁層側金属層の厚み[Mt2]との比が、[Mt1]：[Bt]：[Mt2]＝０．２５〜４：１：０．２５〜４である請求項９記載の導電性シート。
【請求項１１】
遮光性絶縁層が、黒色着色剤で着色された絶縁性樹脂から形成された黒色樹脂層である請求項１〜１０のいずれかに記載の導電性シート。
【請求項１２】
黒色着色剤がアニリンブラックである請求項１１記載の導電性シート。
【請求項１３】
遮光性絶縁層が、黒色着色剤で着色された絶縁性樹脂から形成された黒色樹脂層と、その少なくとも片面に形成された絶縁プライマー層又はマットニス層とからなる請求項１〜１２のいずれかに記載の導電性シート。
【請求項１４】
黒色着色剤がカーボンブラックである請求項１３記載の導電性シート。
【請求項１５】
請求項１〜１４のいずれかに記載の導電性シートで接続された、導通させる部位が起伏のある平面に配置されている画像表示モジュール。
【請求項１６】
請求項１〜１４のいずれかに記載の導電性シートで接続された、導通させる部位が同一の平面には存在しない配置となっている画像表示モジュール。
【請求項１７】
表示面操作パネルの表面外縁部に設けられた表面電極と、裏面外縁部に設けられた裏面電極とが、表示面操作パネルの外縁部を包むように配置された請求項１〜１４のいずれかに記載の導電性シートで接続されている当該表示面操作パネルと、その表示面操作パネルで操作されている画像表示パネルとを有する画像表示モジュール。
【発明の詳細な説明】
【技術分野】
【０００１】
本発明は、表示面操作パネルの表示面操作面とその背面との導通をとる場合等に適した導電性シートに関する。
【背景技術】
【０００２】
従来の電磁波シールドテープとして、アルミニウムや銅などの金属箔の片面に導電性粘着層を設けた導電性シートが提案されている（特許文献１）。このような導電性シートに対し、他の導電体との接触などによるショートが発生してしまうことを防止するため、導電性シートの導電性粘着層が形成されていない面に、絶縁性樹脂層としてポリエチレンテレフタレート（ＰＥＴ）フィルムを積層することにより、導電性シートの片面に絶縁性を付与する改良が行われている。また、導電性粘着層には、剥離フィルムを貼付してハンドリング性を向上させることも行われている。
【０００３】
ところで、近年、スマートフォン、携帯ゲーム機、切符販売機等には表示面操作パネル（いわゆるタッチパネル）が適用されており、その表示面操作面からその背面に導通をとるために導電性シートが使用されている。このような導電性シートに対しても、金属筐体等の他の導電体との意図していない接触によりショートが発生してしまうことを防止するために、片面に絶縁性樹脂フィルムを積層したりすることでその片面に絶縁性を付与することが行われている。このような導電性シートで表示面操作パネルの表示面操作面からその背面に導通を取る場合、表示面操作パネルの外縁部を、導電性シートの絶縁性樹脂フィルムが外側となるようにくるむことが試みられている。この場合、表示面操作パネルを通して視認する画像の品質を向上させるために、あるいは画像視認性の低下を防止するために、導電性シートの絶縁性樹脂フィルムが黒枠となるように、絶縁性樹脂フィルム自体を黒く着色することや、絶縁性樹脂フィルム上に更に黒印刷層を形成することが試みられている。
【先行技術文献】
【特許文献】
【０００４】
【特許文献１】特開昭６２−２２７９８５号公報
【発明の概要】
【発明が解決しようとする課題】
【０００５】
しかしながら、特許文献１の導電性シートをコーターに通したり、導電性シートから剥離フィルムを剥がしたりすると、ＰＥＴフィルムに比べ金属層が塑性変形し易く、他方、ＰＥＴフィルムは弾性変形し易いため、導電性シートにカールが生じ易くなるという問題があった。また、表示面操作パネルの外縁部をくるむように、導電性シートを表示面操作パネルに貼り付けた場合、貼付部の段差や角部の形状に対する導電性シートの追随性が十分とはいえず、そのため剥がれ易く、必要とする形状保持性が得られないという問題もあった。
【０００６】
本発明の目的は、以上の従来の技術の問題点を解決することであり、ベース基材の片面に導電性粘着層が積層され、ベース基材の他面に遮光性絶縁層が積層されてなる導電性シートに対し、カールのし難さと良好な形状安定性、並びに形状追随性とを付与することを目的とする。
【課題を解決するための手段】
【０００７】
本発明者は、樹脂フィルムの両面に同種の金属層を積層した積層体を、導電性シートの厚み方向の中心部分となるベース基材として採用することにより、上述の目的を達成できることを見出し、本発明を完成させた。
【０００８】
即ち、本発明は、ベース基材の片面に導電性粘着層が積層され、ベース基材の他面に遮光性絶縁層が積層されてなる導電性シートであって、ベース基材が、樹脂フィルムの両面に同種の金属層が形成された構造を有している導電性シートを提供する。
【０００９】
この場合、導電性シートの遮光性絶縁層表面の絶縁性レベルは、表面抵抗値が好ましくは１．０×１０８Ω／□以上、遮光性のレベルは好ましくは光沢度が８０％以下且つ光学濃度が１以上である。
【００１０】
また、本発明は、表示面操作パネルの表面外縁部に設けられた表面電極と、裏面外縁部に設けられた裏面電極とが、表示面パネルの外縁部を包むように配置された上述の本発明の導電性シートで接続されている当該表示面操作パネルと、その表示面操作パネルで操作されている画像表示パネルとを有する画像表示モジュールを提供する。
【発明の効果】
【００１１】
ベース基材の片面に導電性粘着層が積層され、ベース基材の他面に遮光性絶縁層が積層された本発明の導電性シートは、ベース基材として、樹脂フィルムの両面に同種の金属層が形成された構造を有しているものを使用する。このため、導電性シートにテンションがかかっても、樹脂フィルムの両面での金属層は同じ伸び率を示すために、カールの発生を大きく抑制することができる。また、絶縁フィルムの両側に金属層が配置されているので、曲面や屈折部（角部）等の変化する形状に対して良好な形状追随性で貼付することができ、しかも形状保持性にも優れている。
【００１２】
また、遮光性絶縁層の遮光性絶縁層表面の絶縁性レベルを１．０×１０８Ω／□以上の表面抵抗値とすると、他の導電体との接触によるショートの発生を抑制することが可能となる。また、遮光性のレベルを８０％以下の光沢度で且つ１以上の光学濃度とすると、表示面操作パネルの外縁部にマット状の黒枠を設けることができ、表示面操作パネルを介して観る画像の視認性を大きく向上させることができる。
【図面の簡単な説明】
【００１３】
【図１】図１は、本発明の導電性シートの断面図である。
【図２】図２は、本発明の導電性シートの断面図である。
【図３】図３は、本発明の導電性シートの断面図である。
【発明を実施するための形態】
【００１４】
以下、本発明の導電性シートについて図面を参照しながら詳細に説明する。
【００１５】
図１は、本発明の導電性シート１００の断面図であり、この導電性シート１００は、ベース基材１０の片面に導電性粘着層２０が形成され、他面に遮光性絶縁層３０が形成された構造を有する。
【００１６】
＜ベース基材＞
本発明の導電性シート１００は、ベース基材１０が、樹脂フィルム１の両面に同種の金属層２、３が積層された構造を有しているという特徴を有する。これにより、導電性シートにおけるカールの発生を大きく抑制することができると共に、導電性シートに良好な形状追随性と形状安定性とを付与することができる。
【００１７】
ベース基材１０を構成する樹脂フィルム１としては、導電性シートのベースフィルムとして使用されている樹脂フィルムを好ましく適用することができる。このような樹脂フィルムとしては、ポリエステルフィルム、ポリオレフィンフィルム、ポリアミドフィルム、ポリウレタンフィルム、ポリスチレンフィルム等を挙げることができる。中でも、入手容易性、機械的強度、耐熱性、コスト、防さび性等の観点からポリエステルフィルム、特にポリエチレンテレフタレートフィルムを好ましく適用することができる。
【００１８】
ベース基材１０を構成する樹脂フィルム１の層厚としては、導電性シートの機械的強度を保持し、また、良好な形状追随性並びに形状安定性を確保するために、好ましくは５〜２０μｍ、より好ましくは７〜１５μｍである。
【００１９】
ベース基材１０を構成する金属層２、３としては、従来の導電性シートに使用されている金属層を適用することができる。このような金属層２、３としては、アルミニウム、銅、ニッケル、金、銀等を挙げることができる。これらの中でも、入手容易性、機械的強度、耐熱性、コスト、防さび性等の点からアルミニウムを好ましく適用することができる。
【００２０】
導電性粘着層２０側の金属層２並びに遮光性絶縁層３０側の金属層３の層厚は、導電性シートの機械的強度を保持し、また、良好な形状追随性並びに形状安定性を確保するために、それぞれ好ましくは５〜２０μｍ、より好ましくは７〜１５μｍである。
【００２１】
導電性粘着層２０側の金属層２の厚み[Mt1]と、樹脂フィルム１の厚み[Bt]と、遮光性絶縁層３０側の金属層３の厚み[Mt2]との比は、形状追随性と形状保持性とを両立させる観点から、好ましくは[Mt1]：[Bt]：[Mt2]＝０．２５〜４：１：０．２５〜４、より好ましくは０．４〜２．４：１：０．４〜２．４である。
【００２２】
樹脂フィルム１への金属層２、３の形成は常法により行うことができる。例えば、樹脂フィルム１に、イソシアネート系架橋剤等を含有するポリエステル系接着剤やポリウレタン系接着剤等のドライ接着剤から形成される接着剤層（図示せず）を介して金属層として金属箔を積層する方法や、樹脂フィルム１の両面に無電解金属メッキを行い、更に電解金属メッキを行うことにより金属層２、３を形成する方法や、樹脂フィルム１の両面に真空蒸着法により金属層２、３を積層する方法等が挙げられる。中でも、高い量産性、低い製造コストという点から、接着剤層を介して金属層を積層する方法を好ましく適用することができる。
【００２３】
また、ベース基材１０を構成する樹脂フィルム１の線膨張係数[ｐｐｍ／℃]は、大きすぎるとカールが発生し易くなり、また小さすぎると熱環境下で積層構造が不安定になる傾向から、層間剥離の発生が懸念されるので、好ましくは１５〜１００ｐｐｍ／℃、より好ましくは２０〜７０ｐｐｍ／℃である。
【００２４】
また、金属層２、３の線膨張係数[ｐｐｍ／℃]は、樹脂フィルム１との積層構造の安定性の観点から、好ましくは１２〜２５ｐｐｍ／℃、より好ましくは１６〜２３ｐｐｍ／℃である。
【００２５】
樹脂フィルム１の線膨張係数と金属層２、３の線膨張係数との差は、大きすぎるとカールが発生し易くなる傾向があるので、好ましくは４０ｐｐｍ／℃以下、より好ましくは２５ｐｐｍ／℃以下である。
【００２６】
ベース基材１０を構成する樹脂フィルム１のＪＩＳ  Ｋ７１１３による引張弾性率[ＧＰａ]は、小さすぎるとカールしやすくなる傾向があり、大きすぎると形状追随性を損なう傾向があるので、好ましくは０．３〜１５ＧＰａ、より好ましくは２〜７ＧＰａである。
【００２７】
また、金属層２、３のＪＩＳ  Ｋ７１１３による引張弾性率[ＧＰａ]は、小さすぎるとカールし易くなる傾向があり、大きすぎると形状追随性を損なう傾向があるので、好ましくは４５〜２００ＧＰａ、より好ましくは７５〜１３０ＧＰａである。
【００２８】
ベース基材１０を構成する樹脂フィルム１と金属層２、３とのＪＩＳ  Ｋ７１１３による引張弾性率の差は、大きすぎるとカールが発生し易くなる傾向があるので、好ましくは１００GＰａ以下、より好ましくは８０GＰａ以下である。
【００２９】
＜遮光性絶縁層＞
本発明の導電性シート１００を構成する遮光性絶縁層３０は、導電性シート１００に遮光性と絶縁性とを付与する層である。ここで、導電性シート１００の遮光性絶縁層３０表面の絶縁性レベルは、低すぎるとショートの発生が懸念されるので、表面抵抗値が好ましくは１．０×１０８Ω／□以上、より好ましくは１．０×１０１０Ω／□以上である。
【００３０】
また、遮光性絶縁層３０の遮光性のレベルは、画像の視認性を向上させるために、ＪＩＳ  Ｚ８７４１（入射角６０°）による光沢度が好ましくは８０％以下、より好ましくは４０％以下であり、且つＪＩＳ  Ｋ７６０５による光学濃度が好ましくは１以上、より好ましくは１．２以上であり、更により好ましいのは１．４以上である。
【００３１】
遮光性絶縁層３０の層厚としては、薄すぎると意図した光学特性を損なう傾向があり、厚すぎるとクラックが発生し易くなる傾向があるので、好ましくは３〜１５μｍ、より好ましくは５〜１１μｍである。
【００３２】
このような遮光性絶縁層３０としては、その表面の表面抵抗値、光沢度、光学濃度が上述の範囲である種々の構成を取ることができる。例えば、図１に示すように、黒色着色剤で着色された絶縁性樹脂から形成された単層の黒色樹脂層である構成、図２や図３に示すように、黒色着色剤で着色された絶縁性樹脂から形成された黒色樹脂層３０ａと、その片面に形成された絶縁プライマー層３０ｂやマットニス層３０ｃとからなる構成を挙げることができる。
【００３３】
遮光性絶縁層３０を構成する黒色樹脂層の絶縁性樹脂としては、例えば、ポリエチレン、ポリプロピレン、エチレン−プロピレン共重合体等のエチレン−α−オレフィン共重合体、ポリメチルペンテン、ポリ塩化ビニル、ポリ塩化ビニリデン、ポリ酢酸ビニル、エチレン−酢酸ビニル共重合体、ポリビニルアルコール、ポリビニルアセタール、ポリフッ化ビニリデン及びポリテトラフルオロエチレン等のフッ素系重合体、ポリエチレンテレフタレート、ポリブチレンテレフタレート、ポリエチレンナフタレート、ポリスチレン、ポリアクリロニトリル、スチレン−アクリロニトリル共重合体、アクリロニトリル−ブタジエン−スチレン共重合体（ＡＢＳ）樹脂、ポリフェニレン−エーテル共重合体（ＰＰＥ）樹脂、変性ＰＰＥ樹脂、脂肪族ポリアミド類、芳香族ポリアミド類、ポリイミド、ポリアミドイミド、ポリメタクリル酸、ポリメタクリル酸メチルエステル等のポリメタクリル酸エステル類、ポリアクリル酸類、ポリカーボネート、ポリフェニレンスルフィド、ポリサルホン、ポリエーテルサルホン、ポリエーテルニトリル、ポリエーテルケトン、ポリケトン、液晶ポリマー、シリコーン樹脂、アイオノマー等の熱可塑性樹脂が挙げられる。また、スチレン−ブタジエンブロック共重合体又はその水添化物、スチレン−イソプレンブロック共重合体又はその水添化物、スチレン系熱可塑性エラストマー、オレフィン系熱可塑性エラストマー、塩化ビニル系熱可塑性エラストマー、ポリエステル系熱可塑性エラストマー、ポリウレタン系熱可塑性エラストマー、ポリアミド系熱可塑性エラストマー等の熱可塑性エラストマーが挙げられる。更に、架橋ゴム、エポキシ樹脂、フェノール樹脂、ポリイミド樹脂、不飽和ポリエステル樹脂、ジアリルフタレート樹脂等が挙げられる。架橋ゴムの具体例としては、天然ゴム、アクリルゴム、ブタジエンゴム、イソプレンゴム、スチレン−ブタジエン共重合ゴム、ニトリルゴム、水添ニトリルゴム、クロロプレンゴム、エチレン−プロピレン共重合ゴム、塩素化ポリエチレンゴム、クロロスルホン化ポリエチレンゴム、ブチルゴム、ハロゲン化ブチルゴム、フッ素ゴム、ウレタンゴム、及びシリコーンゴム等の熱硬化性樹脂を挙げることができる。光硬化性樹脂を適用することも可能である。
【００３４】
また、黒色着色剤としては、アニリンブラック、カーボンブラック、チタンブラック等の公知の黒色染料、黒色顔料を挙げることができる。これらの着色剤の平均粒径は、小さすぎると製造時における絶縁性樹脂へ均一に混合することが困難になる可能性が高まる傾向があり、大きすぎると遮光性絶縁層３０の平滑性が低下する傾向があるので、好ましくは１０〜５００ｎｍ、より好ましくは５０〜１００ｎｍである。また、黒色着色剤の黒色樹脂層中の含有量は、少なすぎると意図した光学特性が得られない傾向があり、多すぎると隣接する層に対する密着性が低下したり、脱落したりすることが懸念されるので、好ましくは１０〜４０質量％、より好ましくは１５〜３０質量％である。
【００３５】
また、図２に示す絶縁プライマー層３０ｂとしては、黒色樹脂層で例示した絶縁性樹脂に、必要に応じてブロッキングを防止するためにシリカ等のフィラーを配合したものを挙げることができる。
【００３６】
絶縁プライマー層３０ｂの層厚は、薄すぎると意図した絶縁性が得られなくなる傾向があり、厚すぎると意図した形状保持性が得られなくなる傾向があるので、好ましくは２〜１０μｍ、より好ましくは３〜７μｍである。
【００３７】
また、図３に示すマットニス層３０ｃとしては、黒色樹脂層で例示した絶縁性樹脂に、シリカ、硫酸バリウム、炭酸カルシウム、ポリエチレンビーズ、ポリスチレンビーズ、ベンゾグアナミンビーズ等の平均粒子径０．１〜１０μｍのフィラーを、マット調の好ましい外観と良好な塗膜強度とをバランスよく実現するために好ましくは３０〜８０質量％含有させて成膜したものを挙げることができる。
【００３８】
マットニス層３０ｃの層厚は、薄すぎると意図した絶縁性が得られなくなる傾向があり、厚すぎると意図した形状保持性や光学特性が得られなくなる傾向があるので、好ましくは２〜１０μｍ、より好ましくは３〜７μｍである。
【００３９】
なお、遮光性絶縁層３０が図１に示すような単層の黒色樹脂層である場合、黒色着色剤としては、黒色着色剤そのものが絶縁性であるという点からアニリンブラックを使用することが好ましい。また、図２又は図３に示すような２層構造である場合、黒色樹脂層３０ａの黒色着色剤としてはアニリンブラックでもよいが、絶縁性を担保する絶縁プライマー層３０ｂやマットニス層３０ｃが存在するために、それ自体導電性を示すカーボンブラックを本発明の効果を損なわない範囲で使用することもできる。
【００４０】
＜導電性粘着層＞
導電性シート１００を構成する導電性粘着層２０としては、従来の導電性シートの導電性粘着層を適用することができる。例えば、黒色樹脂層で例示した絶縁性樹脂に、カーボンブラックや金属粒子などの導電粒子を、表面抵抗値が５００ｍΩ／□以下となる導電性を確保するに十分な量で配合して成膜したものを挙げることができる。
【００４１】
導電性粘着層２０の層厚は、薄すぎると意図した粘着性が得られなくなる傾向があり、厚すぎると意図した導通特性が得られなくなる傾向があるので、好ましくは１０〜３５μｍ、より好ましくは１５〜２５μｍである。
【００４２】
＜導電性シートの製造＞
本発明の導電性シートは、公知の手法を使用して製造することができる。例えば、ＰＥＴフィルム等の樹脂フィルムの片面にイソシアネート硬化剤を含有するウレタン系接着剤等のドライ接着剤を塗布し、アルミニウム箔等の金属層を積層した後、他面に同様にドライ接着剤を塗布し、金属層を積層することにより、両面に金属層が積層されたベース基材を作成する。次に、剥離シート上に導電性粘着層用塗料を塗布し、乾燥して導電性粘着層を形成し、そこにベース基材を積層する。続いて、そのベース基材上に、黒色樹脂層形成用黒インクを塗布し、乾燥することにより遮光性絶縁層を形成する。これにより、図１の導電性シートが得られる。
【００４３】
図２及び図３の導電性シートも、黒色樹脂層とマットニス層又は絶縁プライマー層とをそれぞれ塗布・乾燥して成膜すること以外、基本的に図１の導電性シートと同様に製造することができる。
【００４４】
本発明の導電性シートは、導通させる部位が起伏のある平面に配置されている画像表示モジュールや、導通させる部位が同一の平面には存在しない配置となっている画像表示モジュールに好ましく適用することができる。
【００４５】
前者の例としては、ノートパソコンなどのような表示パネルを、導電性シートで任意な屈曲部と段差を隔てて別途設けられた基板へ接続するように配置された画像表示モジュールを例示することができる。このノートパソコンに例示されるような画像表示モジュールも本願発明の一部である。
【００４６】
また、後者の例としては、タッチパネルなどの表示面操作パネルの表面外縁部に設けられた表面電極と、裏面外縁部に設けられた裏面電極とを、導電性シートで表示面操作パネルの外縁部を包むように配置して接続された表示面操作パネルを、その操作対象となる液晶表示パネル等の画像表示パネルと組み合わせた画像表示モジュールを例示することができる。この画像表示モジュールも本願発明の一部である。
【実施例】
【００４７】
実施例１
５μｍ厚のＰＥＴフィルム（マイラー、帝人デュポンフィルム（株））の片面に、イソシアネート系硬化剤（コロネートL、日本ポリウレタン工業（株））を使用したポリエステル樹脂（UE３２２０、ユニチカ（株））を３ｇ／ｍ２（乾燥塗布量換算）で塗布し、７μｍ厚の軟質アルミニウム箔（１０３０Ｎ−０材、日本製箔（株））を積層した。同様にＰＥＴフィルムの他面に７μｍ厚の軟質アルミニウム箔（１０３０Ｎ−０材、日本製箔（株））を積層し、ベース基材を作成した。
【００４８】
剥離ＰＥＴフィルムに、導電性黒色粘着剤（カーボンブラックを１０質量％含有するアクリル系接着剤）を乾燥厚で２５μｍ厚となるように塗布し乾燥することにより導電性の黒色粘着層を形成し、この導電性黒色粘着層に、先に作成したベース基材を積層した。
【００４９】
続いて、このベース基材上に、絶縁黒インク｛アニリンブラック（東京色材工業（株））をポリエステル樹脂（バイロン２００、東洋紡績（株））に分散させたインク（ソニーケミカル＆インフォメーションデバイス（株））｝を、乾燥厚で３μｍとなるように塗布し乾燥し、遮光性絶縁層を形成した。これにより表１に示す構成の導電性シートを得た。
【００５０】
実施例２
ベース基材の５μｍ厚のＰＥＴフィルムに代えて、１２μｍ厚のＰＥＴフィルム（E5100、東洋紡績（株））を使用すること以外、実施例１と同様の操作を繰り返すことにより表１に示す構成の導電性シートを得た。
【００５１】
実施例３
遮光性絶縁層として、ベース基材側から３μｍ厚の絶縁プライマー層（ポリエステル樹脂（バイロン２００、東洋紡績（株）））とその上に形成されたカーボンブラック黒インク層｛カーボンブラック（MA8、三菱化学（株））をポリエステル樹脂（バイロン２００、東洋紡績（株））に分散させたインク（ソニーケミカル＆インフォメーションデバイス（株））｝との積層物を使用すること以外、実施例１と同様の操作を繰り返すことにより表１に示す構成の導電性シートを得た。
【００５２】
実施例４
遮光性絶縁層として、ベース基材側から３μｍ厚のカーボンブラック黒インク層｛カーボンブラック（MA8、三菱化学（株））をポリエステル樹脂（バイロン２００、東洋紡績（株））に分散させたインク（ソニーケミカル＆インフォメーションデバイス（株））｝と、３μｍ厚のマットニス層（LG6620、東京インキ（株））の積層物を使用すること以外、実施例１と同様の操作を繰り返すことにより表１に示す構成の導電性シートを得た。
【００５３】
比較例１
遮光性絶縁層として、３μｍ厚のカーボンブラック黒インク層｛カーボンブラック（MA8、三菱化学（株））をポリエステル樹脂（バイロン２００、東洋紡績（株））に分散させたインク（ソニーケミカル＆インフォメーションデバイス（株））｝を使用すること以外、実施例１と同様の操作を繰り返すことにより表１に示す構成の導電性シートを得た。
【００５４】
比較例２
カーボンブラック黒インク層を形成する前のベース基材の金属層に、実施例１で使用したウレタン系接着剤を塗布し、５μｍ厚のＰＥＴフィルム（マイラー、帝人デュポンフィルム（株））を積層した後に、カーボンブラック黒インク層を形成すること以外、比較例１と同様の操作を繰り返すことにより、表１に示す構成の導電性シートを得た。
【００５５】
比較例３
ベース基材のアルミニウム箔に挟まれた５μｍ厚のＰＥＴフィルムに代えて、１２μｍ厚のＰＥＴフィルム（E5100、東洋紡績（株））を使用すること以外、比較例２と同様の操作を繰り返すことにより表１に示す構成の導電性シートを得た。
【００５６】
比較例４
ベース基材として、５μｍ厚のＰＥＴフィルムの片面だけに実施例１で使用した接着剤を介して軟質アルミニウム箔を積層したものを使用し、軟質アルミニウム箔が積層されていないベース基材面に直接カーボンブラック黒インク層｛カーボンブラック（MA8、三菱化学（株））をポリエステル樹脂（バイロン２００、東洋紡績（株））に分散させたインク（ソニーケミカル＆インフォメーションデバイス（株））｝との積層物を使用すること以外、比較例１と同様の操作を繰り返すことにより表１に示す構成の導電性シートを得た。
【００５７】
比較例５
ベース基材の５μｍ厚のＰＥＴフィルムに代えて、１２μｍ厚のＰＥＴフィルム（E5100、東洋紡績（株））を使用すること以外、比較例４と同様の操作を繰り返すことにより表１に示す構成の導電性シートを得た。
【００５８】
比較例６
剥離ＰＥＴフィルムに導電性粘着層を形成することに代えて、３０μｍ厚の導電性不織布強化粘着フィルム（Ｓｕｉ−８０−Ｍ３０、セーレン（株））を積層すること以外、比較例非４の操作を繰り返すことにより表１に示す構成の導電性シートを得た。
【００５９】
比較例７
ベース基材の５μｍ厚のＰＥＴフィルムに代えて、１２μｍ厚のＰＥＴフィルム（E5100、東洋紡績（株））を使用すること以外、比較例６と同様の操作を繰り返すことにより表１に示す構成の導電性シートを得た。
【００６０】
＜評価＞
得られた導電性シートについて、以下に説明するように、「カール特性」、「形状保持性」、「形状追随性（反発性）」、「絶縁性（表面抵抗値）」、「遮光性（光沢度並びに光学濃度）」を試験評価した。得られた結果を表１に示す。
【００６１】
「カール特性」
導電性シートを、巾１５ｍｍ、長さ１５０ｍｍの短冊状に切り出した試験サンプルの導電性粘着層側の剥離シートを１８０°方向に１０００ｍｍ／秒の早さで引き剥がし、生じたカールを目視確認した。生じたカールが１回転以内の場合を良好と判定し、１回転を超える場合を不良と判定した。
【００６２】
「形状保持性」
導電性シートを、巾１５ｍｍ、長さ５０ｍｍの短冊状に切り出した試験サンプルの導電性粘着層側の剥離シートを１８０°方向に１０００ｍｍ／秒の早さで引き剥がし、サンプルの中心で遮光性絶縁層側に９０°に折り曲げ、その状態で１０秒間形状を保持できるかを目視確認した。形状を保持できた場合を良好と判定し、形状を保持できなかった場合を不良と判定した。
【００６３】
「形状追随性（反発性）」
導電性シートを、長さ１５ｍｍ、巾１０ｍｍの長方形に切り出した試験サンプルの導電性粘着層側の剥離シートを取り去り、その長辺側を、厚さ１ｍｍのアルミニウム板の厚み部分を包み込むように、且つアルミニウム板の表面の縁1ｍｍを覆うように貼り付け、残りを９０°折り曲げてアルミニウム板の裏面に貼り付け、８０℃、９５％ＲＨの環境下に７２時間放置した際に、剥がれが生じたか否かを目視観察した。剥がれが生じていない場合を良好と判定し、剥がれが生じた場合を不良と判定した。
【００６４】
「絶縁性（表面抵抗値）」
導電性シートの遮光生絶縁層表面の表面抵抗値を、電気抵抗測定器（ハイレスター、（株）三菱アナリテック）を用いて測定した。実用上、１×１０８Ω／□以上であることが求められる。
【００６５】
「遮光性（光沢度並びに光学濃度）」
導電性シートの遮光性絶縁層表面の光沢度を、ＪＩＳ  Ｚ８７４１（入射角６０°）に従って光沢度計（グロスチェッカーＩＧ−３２０、（株）堀場製作所）を用いて測定した。実用上、８０％以下であることが求められる。また、遮光性絶縁層表面の光学濃度を、ＪＩＳ  Ｋ７６０５に従って光学濃度計（反射濃度計ＲＴ９２４、Ｍａｃｂｅｔｈ製）を用いて測定した。実用上、１．４以上であることが求められる。両方の性能を満足するものを良好と判断した。
【００６６】
なお、実施例１〜４及び比較例１〜５の導電性シートの導電性粘着層、比較例６、７の導電性不織布強化粘着フィルムの導電性については、１００×２５ｍｍの短冊状に切り出したサンプルを、５０ｍｍ離隔して平行に配置した２枚の銅箔（１×２５×１００ｍｍ）の端部に橋渡しするように貼り付け、電気抵抗測定器（ミリオームメータ４３３２Ｂ、Ａｇｉｌｌｅｎｔ社）を用いて２枚の銅箔間の抵抗値を測定した。その結果、いずれのサンプルも５００ｍΩを大きく下回る５０〜６０ｍΩという非常に低い抵抗値を示した。
【００６７】
【表１】
2014058108.tif 000003
【００６８】
実施例１〜４の導電性シートは、いずれの評価項目についても良好な結果が得られた。
【００６９】
それに対し、比較例１の導電性シートの場合、絶縁黒インクを使用せずに、導電性を示すカーボンブラック黒インクを使用して遮光性絶縁層を形成したため、表面抵抗値が低く、実用上満足できる絶縁性を示さなかった。
【００７０】
また、比較例２の導電性シートの場合、絶縁黒インクを使用せずに、カーボンブラック黒インクを使用して遮光性絶縁層を形成しているにも関わらず、カーボンブラック黒インク層の下層に絶縁性のＰＥＴフィルムを配置しているので、良好な絶縁性を示したが、ベース基材の厚み方向の対称性が失われているため、カール特性に問題が生じた。
【００７１】
比較例３の導電性シートの場合、比較例２の導電性シートのベース基材の樹脂フィルム厚を５μｍから１２μｍに厚くしたので、ベース基材の厚み方向の対称性が比較例２よりも劣っており、その結果、形状追随性に問題が生じた。
【００７２】
比較例４及び５の導電性シートの場合、いずれもアルミニウム箔が片面にしか積層されていないベース基材を使用しているため、形状追随性は良好であるものの、カール特性、形状保持性に問題が生じた。
【００７３】
比較例６及び７の導電性シートの場合、導電性粘着層として不織布強化粘着フィルムを使用しているので、カール特性に問題は生じないものの、いずれもアルミニウム箔が片面にしか積層されていないベース基材を使用しているため、形状保持性と形状追随性とに問題が生じた。
【産業上の利用可能性】
【００７４】
ベース基材の片面に導電性粘着層が積層され、ベース基材の他面に遮光性絶縁層が積層された本発明の導電性シートは、ベース基材として、樹脂フィルムの両面に同種の金属層が形成された構造を有しているものを使用する。このため、導電性シートにテンションがかかっても、樹脂フィルムの両側の金属層は同じ伸び率を示すために、カールの発生を大きく抑制することができ、しかも曲面や屈折部（角部）等の変化する形状に対しても良好な形状追随性で貼付することができ、しかも形状保持性にも優れている。よって、本発明の導電性シートは、導通させる部位が起伏のある平面に配置されている画像表示モジュールや、導通させる部位が同一の平面には存在しない配置となっている画像表示モジュールの製造に有用である。
【符号の説明】
【００７５】
１  樹脂フィルム
２  導電性粘着層側の金属層
３  遮光性絶縁層側の金属層
１０  ベース基材
２０  導電性粘着層
３０  遮光性絶縁層
３０ａ  黒色樹脂層
３０ｂ  絶縁プライマー層
３０ｃ  マットニス層
１００  導電性シート
【図１】
2014058108.tif 000004
【図２】
2014058108.tif 000005
【図３】
2014058108.tif 000006